(57)【特許請求の範囲】
【請求項１】
シリンダブロック合わせ面と、エンジン燃焼室の内壁構成面とを同一表面に有するシリンダヘッド素材であって、吸気ポートおよび排気ポートに相当する少なくとも３つのポート孔が前記内壁構成面に形成されたシリンダヘッド素材を準備する準備工程と、
前記内壁構成面のうちの非成膜領域と、前記シリンダブロック合わせ面とをマスクするマスキング部材を、前記シリンダヘッド素材に取り付ける取り付け工程と、
前記マスキング部材の取り付け後、膜材料粒子を前記内壁構成面に噴き付けて遮熱膜を成膜する成膜工程と、
前記遮熱膜の成膜後、前記シリンダヘッド素材から前記マスキング部材を取り外す取り外し工程と、を備え、
前記マスキング部材が、前記シリンダブロック合わせ面をマスクする合わせ面マスク部と、前記合わせ面マスク部に直接的に繋がって前記ポート孔の開口のそれぞれをマスクするポート孔マスク部と、前記ポート孔のうちの互いに隣り合うポート孔の開口によって挟まれ、且つ、当該隣り合うポート孔の開口縁間の距離が最短となる狭小領域を少なくともマスクする開口間マスク部であって、当該隣り合うポート孔の開口のそれぞれをマスクするポート孔マスク部の両方に直接的に繋がった開口間マスク部と、を備えることを特徴とするシリンダヘッドの製造方法。
【請求項２】
前記成膜工程において、前記シリンダブロック合わせ面に対向する方向から前記内壁構成面の全領域に向けて前記膜材料粒子が噴射されることを特徴とする請求項１に記載のシリンダヘッドの製造方法。
【請求項３】
前記内壁構成面には、エンジン関連部品配設用の孔に相当する部品孔が更に形成され、
前記開口間マスク部が、前記部品孔の開口をマスクすることを特徴とする請求項１または２に記載のシリンダヘッドの製造方法。
【請求項４】
前記開口間マスク部が、前記部品孔の開口と、前記少なくとも１つの狭小領域のうち前記部品孔の開口に最も近い狭小領域とをマスクすることを特徴とする請求項３に記載のシリンダヘッドの製造方法。
【請求項５】
前記開口間マスク部が、前記隣り合うポート孔の開口縁間の距離の最小値に従って前記狭小領域を２つの組に振り分けた場合において、短距離組に振り分けられる領域のみをマスクすることを特徴とする請求項１または２に記載のシリンダヘッドの製造方法。
【請求項６】
前記内壁構成面には、前記吸気ポートの開口が少なくとも２つ形成され、
前記開口間マスク部が、前記狭小領域のうちの互いに隣り合う吸気ポートの開口によって挟まれた領域をマスクすることを特徴とする請求項１または２に記載のシリンダヘッドの製造方法。
【請求項７】
前記内壁構成面には、前記排気ポートの開口が少なくとも２つ形成され、
前記開口間マスク部が、前記狭小領域のうちの互いに隣り合う前記排気ポートの開口によって挟まれた領域をマスクすることを特徴とする請求項１または２に記載のシリンダヘッドの製造方法。
【請求項８】
前記開口間マスク部が、前記狭小領域の全てをマスクすることを特徴とする請求項１乃至３何れか１項に記載のシリンダヘッドの製造方法。
【発明の詳細な説明】
【技術分野】
【０００１】
この発明はシリンダヘッドの製造方法に関し、より詳細には、表面に遮熱膜（断熱膜）が形成されるシリンダヘッドの製造方法に関する。
【背景技術】
【０００２】
エンジンの燃焼室は一般に、シリンダヘッドとシリンダブロックを合わせたときに、当該シリンダブロックのボア面と、当該ボア面に収容されるピストンの頂面と、当該シリンダヘッドの底面と、当該シリンダヘッドに形成される吸気ポートおよび排気ポートにそれぞれ配設される吸気バルブおよび排気バルブの傘部の底面と、によって囲まれる空間として定義される。このような燃焼室の内壁を構成するピストンの頂面等には、エンジンでの冷却損失の低減を目的として、遮熱膜が成膜されることがある。
【０００３】
例えば特開２０１２−１５９０５９号公報には、火花点火式エンジンの燃焼室の内壁を構成するシリンダヘッドの底面に、遮熱膜としての陽極酸化膜（具体的にはアルマイト膜）を形成する技術が開示されている。この底面には、吸気ポートおよび排気ポートに相当する孔や、スパークプラグ用の孔が形成されており、同公報には、当該底面の陽極酸化処理に際し、これらの孔をマスキングしておくのがよいと記載されている。
【０００４】
特開２００２−０５４４４２号公報には、火花点火式エンジンの燃焼室の内壁を構成するシリンダヘッドの底面のうちの吸気バルブ側と、吸気バルブの傘部の底面とに、セラミックス、ステンレス、チタン等の遮熱層を設ける技術が開示されている。同公報には、シリンダヘッドの成形後の溶射により上記遮熱層を形成できる旨の記載がある。
【先行技術文献】
【特許文献】
【０００５】
【特許文献１】特開２０１２−１５９０５９号公報
【特許文献２】特開２００２−０５４４４２号公報
【発明の概要】
【発明が解決しようとする課題】
【０００６】
ところで、特開２００２−０５４４４２号公報では言及されていないが、溶射により遮熱膜を形成するためには、エンジン燃焼室の内壁構成面のうちの非成膜領域をマスキングする必要がある。このようなマスキングは、溶射やコールドスプレーに代表される膜材料粒子の噴き付けによる成膜法において一般に行われるものである。
【０００７】
上記非成膜領域のマスキングは、例えば、適当なマスキング部材をシリンダヘッドに取り付けることにより行うことができる。また、シリンダヘッドのシリンダヘッドとの合わせ面（以下「シリンダブロック合わせ面」と称す。）をマスクするマスク部と、上記非成膜領域をマスクするマスク部とが一体化されたマスキング部材を使用することで、当該マスキング部材の取り付けや取り外しの作業を簡略化してシリンダヘッドの生産性を向上することができる。
【０００８】
ところが、昨今のエンジンに対する小型化に伴い上記内壁構成面は狭くなる傾向があり、上記内壁構成面のうちの互いに隣り合うポートの開口によって挟まれる領域において特に狭くなっている。そのため、上記マスキング部材を使用してこのような領域に遮熱膜を成膜できたとしても、上記マスキング部材の取り外す際に当該領域の遮熱膜が上記マスキング部材に引っ張られて剥がれてしまうおそれがある。
【０００９】
本発明は、上述した課題に鑑みてなされたものであり、その目的は、マスキング部材を使用した膜材料粒子の噴き付けによる成膜後の工程において発生する遮熱膜の剥がれを抑制することにある。
【課題を解決するための手段】
【００１０】
本発明に係るシリンダヘッドの製造方法は、準備工程と、取り付け工程と、成膜工程と、取り外し工程と、を備えている。前記準備工程は、シリンダブロック合わせ面と、エンジン燃焼室の内壁構成面とを同一表面に有するシリンダヘッド素材であって、吸気ポートおよび排気ポートに相当する少なくとも３つのポート孔が前記内壁構成面に形成されたシリンダヘッド素材を準備する工程である。前記取り付け工程は、前記内壁構成面のうちの非成膜領域と、前記シリンダブロック合わせ面とをマスクするマスキング部材を、前記シリンダヘッド素材に取り付ける工程である。前記成膜工程は、前記マスキング部材の取り付け後、膜材料粒子を前記内壁構成面に噴き付けて遮熱膜を成膜する工程である。前記取り外し工程は、前記遮熱膜の成膜後、前記シリンダヘッド素材から前記マスキング部材を取り外す工程である。
前記マスキング部材は、合わせ面マスク部と、ポート孔マスク部と、開口間マスク部と、を備えている。前記合わせ面マスク部は、前記シリンダブロック合わせ面をマスクするものである。前記ポート孔マスク部は、前記合わせ面マスク部に直接的に繋がって前記ポート孔の開口のそれぞれをマスクするものである。前記開口間マスク部は、前記ポート孔のうちの互いに隣り合うポート孔の開口によって挟まれ、且つ、当該隣り合うポート孔の開口縁間の距離が最短となる狭小領域を少なくともマスクするものであり、当該隣り合うポート孔の開口のそれぞれをマスクするポート孔マスク部の両方に直接的に繋がったものである。
【００１１】
本発明に係るシリンダヘッドの製造方法においては、前記成膜工程において、前記シリンダブロック合わせ面に対向する方向から前記内壁構成面の全領域に向けて前記膜材料粒子が噴射されていてもよい。
【００１２】
本発明に係るシリンダヘッドの製造方法において、前記内壁構成面にエンジン関連部品配設用の孔に相当する部品孔が更に形成されている場合、前記開口間マスク部が、前記部品孔の開口をマスクしてもよい。この場合は更に、前記開口間マスク部が、前記部品孔の開口と、前記少なくとも１つの狭小領域のうち前記部品孔の開口に最も近い狭小領域とをマスクしてもよい。
【００１３】
本発明に係るシリンダヘッドの製造方法において、前記開口間マスク部が、前記隣り合うポート孔の開口縁間の距離の最小値に従って前記狭小領域を２つの組に振り分けた場合において、短距離組に振り分けられる領域のみをマスクしてもよい。
【００１４】
本発明に係るシリンダヘッドの製造方法において、前記内壁構成面に前記吸気ポートの開口が少なくとも２つ形成されている場合、前記開口間マスク部が、前記狭小領域のうちの互いに隣り合う吸気ポートの開口によって挟まれた領域をマスクしてもよい。
【００１５】
本発明に係るシリンダヘッドの製造方法において、前記内壁構成面に前記排気ポートの開口が少なくとも２つ形成されている場合、前記開口間マスク部が、前記狭小領域のうちの互いに隣り合う前記排気ポートの開口によって挟まれた領域をマスクしてもよい。
【００１６】
本発明に係るシリンダヘッドの製造方法において、前記開口間マスク部が前記狭小領域の全てをマスクしてもよい。
【発明の効果】
【００１７】
本発明によれば、開口間マスク部によって、隣り合うポート孔の開口縁間の距離が最短となる狭小領域を少なくともマスクすることができる。つまり、成膜したとしても剥がれ易い狭小領域の遮熱膜の成膜自体を避けることができる。従って、成膜後の工程において発生する遮熱膜の剥がれを抑制して、高品質な遮熱膜を得ることができる。
【図面の簡単な説明】
【００１８】
【図１】本発明の実施の形態に係るシリンダヘッドの製造方法の流れを説明するための図である。
【図２】図１のステップＳ２の機械加工の後のシリンダヘッドの鋳造製品の表面のうちの燃焼室の内壁構成面に相当する領域を模式的に示した図である。
【図３】図１のステップＳ５を説明するための図である。
【図４】図１のステップＳ５を説明するための図である。
【図５】シリンダヘッドの鋳造製品に取り付けられた状態のマスキング部材の一部を示した図である。
【図６】図１のステップＳ６を説明するための図である。
【図７】図１のステップＳ７を説明するための図である。
【図８】図１のステップＳ５で使用することのできる他のマスキング部材を説明するための図である。
【図９】図１のステップＳ２の機械加工の後のシリンダヘッドの鋳造製品の表面のうちの燃焼室の内壁構成面に相当する領域を模式的に示した図である。
【図１０】シリンダヘッドの鋳造製品に取り付けられた状態のマスキング部材の一部を示した図である。
【発明を実施するための形態】
【００１９】
以下、図面に基づいて本発明の実施の形態について説明する。尚、各図において共通する要素には、同一の符号を付して重複する説明を省略する。また、以下の実施の形態によりこの発明が限定されるものではない。
【００２０】
実施の形態１．
先ず、図１乃至図８を参照して、本発明の実施の形態１について説明する。
【００２１】
［シリンダヘッドの製造方法］
図１は、本発明の実施の形態１に係るシリンダヘッド（具体的には、圧縮自着火式エンジンのシリンダヘッド）の製造方法の流れを説明するための図である。本実施の形態では、先ず、シリンダヘッドの鋳造が行われる（ステップＳ１）。本ステップＳ１では具体的に、シリンダヘッドの外形を形成するための複数の金型の所定位置に、吸気バルブを取り付けるための吸気ポート、排気バルブを取り付けるための排気ポート、冷却水通路であるウォータージャケットといった、シリンダヘッドの内部空間を形成するための複数の中子が組み付けられる。続いて、当該金型内にシリンダヘッドの母材（例えばアルミニウム合金）の浴湯が流し込まれて成型される。続いて、金型からシリンダヘッドの鋳造製品（以下単に「シリンダヘッド素材」と称す。）が取り外され、併せて、中子が粉砕等により除去される。
【００２２】
ステップＳ１に続いて、シリンダヘッド素材の機械加工が行われる（ステップＳ２）。具体的に本ステップＳ２では、ドリル等を用いてシリンダヘッド素材の所定の位置に、インジェクタを収容するための孔（以下「インジェクタ孔」と称す。）、シリンダヘッドをシリンダブロックに組み付けるためのボルトを収容する孔（以下「ボルト孔」と称す。）、上記吸気バルブや上記排気バルブのステム部を支持するためのバルブガイド等が開設される。
【００２３】
図２は、ステップＳ２の機械加工の後のシリンダヘッド素材の表面のうちの燃焼室の内壁構成面に相当する領域を模式的に示した図である。図２に示すように、シリンダヘッド素材１０の表面の中央部（より正確には、シリンダヘッド素材１０の表面のうちの燃焼室の内壁構成面１０ａの中央部）に、インジェクタ孔２０が形成されている。このインジェクタ孔２０を取り囲むように吸気ポート１２，１４と、排気ポート１６，１８とが形成されている。なお、ボルト孔は、図２に示した内壁構成面１０ａの外側に位置するシリンダブロック合わせ面に形成されている。
【００２４】
ステップＳ２に続いて、機械加工後のシリンダヘッド素材の洗浄が行われる（ステップＳ３）。洗浄を行う理由は、ステップＳ１で粉砕した中子の砂や、ステップＳ２の機械加工により発生した切削屑などの異物がシリンダヘッド素材の内部に残っていると、最終製品であるエンジンの品質を低下させるおそれがあるためである。また、後述するステップＳ６での成膜に影響を及ぼすおそれもあるためである。本ステップＳ３では、具体的に、図２に示した吸気ポート１２、インジェクタ孔２０等に洗浄液が噴射され、これらの孔から異物が除去される。
【００２５】
ステップＳ３に続いて、シリンダヘッド素材の表面（下地表面）のうちの所定領域が粗面化（例えば、ウォータージェット、サンドブラスト、レーザー加工等）される（ステップＳ４）。粗面化処理を行う理由は、この所定領域の表面粗度を意図的に悪化させて、ここに形成する遮熱膜の密着力をアンカー効果によって向上させるためである。なお、この所定領域は、成膜領域に相当する領域であり、具体的には図２に示した内壁構成面１０ａの全領域である。なお、成膜領域が内壁構成面１０ａの一部の領域（例えば、インジェクタ孔２０の周囲の一部の領域）であるような場合には、これに対応させて所定領域が縮小される。
【００２６】
ステップＳ４に続いて、マスキング部材の取り付けが行われる（ステップＳ５）。本ステップＳ５について、図３乃至図５を参照して説明する。なお、説明の便宜上、図３には簡略化したシリンダヘッド素材とマスキング部材が描かれている。図３に示すように、本ステップＳ５では、シリンダヘッド素材１０に板状のマスキング部材３０が取り付けられる。図４は、シリンダヘッド素材１０にマスキング部材３０が取り付けられた状態を示した図である。図４に示す複数のノックピン３２は、マスキング部材３０を貫通してボルト孔に挿入される位置決めピンであり、この位置決めピンによりマスキング部材３０がシリンダヘッド素材１０の表面（より正確には、図３に示したシリンダブロック合わせ面１０ｂ）の所定位置に位置決めされ、尚且つ、この表面に密着させられる。
【００２７】
図５は、シリンダヘッド素材に取り付けられた状態のマスキング部材の一部を示した図であり、この図には、図４に示したノックピン３２のうちの４つに囲まれた正方形領域が描かれている。図５に示すように、マスキング部材３０は、シリンダブロック合わせ面をマスクするマスク部３０ａと、吸気ポートおよび排気ポートの開口をそれぞれマスクするマスク部３０ｂ，３０ｃ，３０ｄ，３０ｅと、図２に示した排気ポート１６，１８の開口によって挟まれる領域をマスクするマスク部３０ｆと、を備えている。
【００２８】
マスク部３０ａはマスク部３０ｂ，３０ｃ，３０ｄ，３０ｅと段差なく直接的に繋がっており、マスク部３０ｆはマスク部３０ｄとマスク部３０ｅの両方と段差なく直接的に繋がっている。ここで、「直接的に繋がる」とは、２つのマスク部が他のマスク部を介さずに繋がっていることを意味する。例えばマスク部３０ａは、マスク部３０ｄまたはマスク部３０ｅを介してマスク部３０ｆと繋がっているが、マスク部３０ａがマスク部３０ｆと「直接的に繋がる」と言うことはできない。なお、図５においてはインジェクタ孔２０が露出しているが、後述するステップＳ６の処理の前に、マスキング部材３０から独立した専用のマスキング部材がここに挿入される。
【００２９】
ここで、図５に示したマスク部３０ｆがマスクする領域には、図２に示した排気ポート１６，１８の開口縁間の距離ＤＥＸ１−ＥＸ２が最短となる狭小領域Ａ１が含まれる。但し、マスキング領域が広くなるほど最終製品であるエンジン燃焼室の遮熱性が低下することから、マスク部３０ｆによってマスクする領域の面積は、狭小領域Ａ１を少なくとも含んだ必要最小限とすることが望ましい。
【００３０】
ステップＳ５に続いて、遮熱膜の成膜が行われる（ステップＳ６）。本ステップＳ６について、図６を参照して説明する。なお、説明の便宜上、図６には簡略化したシリンダヘッド素材とマスキング部材が描かれている。図６に示すように、本ステップＳ６では、キャリア（例えば、プラズマジェット、圧縮空気、燃料ガス、不活性ガス等）に乗せた膜材料粒子３６（例えば、ニッケルクロム系のセラミックス粒子、ジルコニア粒子等）がノズル３４から噴射される。ノズル３４からの噴射に際しては、ノズル３４の先端がマスキング部材３０の表面（つまり、シリンダブロック合わせ面１０ｂ）に対して垂直となる状態が保持され、シリンダヘッド素材１０の長手方向にノズル３４を往復させる。これにより、熱物性に応じた所望の膜厚（例えば、５０〜２００μｍ）の遮熱膜が内壁構成面１０ａに成膜される。但し、ノズル３４の先端がマスキング部材３０の表面に対して厳密に垂直である必要はなく、多少傾いていてもよい。なお、ノズル３４の先端を多少傾ける場合には、膜材料粒子３６の噴射方向が成膜領域に対して垂直となる状態が保持されることが好ましい。
【００３１】
ステップＳ６に続いて、マスキング部材３０の取り外しが行われる（ステップＳ７）。本ステップＳ７について、図７を参照して説明する。なお、説明の便宜上、図７には簡略化したシリンダヘッド素材とマスキング部材が描かれている。図７に示すように、本ステップＳ７では、遮熱膜３８が成膜されたシリンダヘッド素材１０からマスキング部材３０が取り外される。なお、この取り外しの前に、図４に示したノックピン３２がボルト孔から抜き去られる。また、マスキング部材３０の取り外しの前または後に、上述した専用のマスキング部材がインジェクタ孔から抜き去られる。
【００３２】
図２に示した狭小領域Ａ１の面積は、内壁構成面１０ａの他の領域の面積に比べて小さく、狭小領域Ａ１に遮熱膜を成膜したとしても遮熱膜の密着力が弱い。そのため、ステップＳ７でのマスキング部材の取り外しの際や、後述するステップＳ８での仕上げ加工の際に狭小領域Ａ１の遮熱膜が剥がれ易い。この点、図５等で説明したマスキング部材３０によれば、マスク部３０ｆによって狭小領域Ａ１をマスクすることができる。つまり、成膜したとしても剥がれ易い狭小領域Ａ１の遮熱膜の成膜自体を避けることができる。従って、遮熱膜の剥がれを抑制して、高品質な遮熱膜を得ることができる。
【００３３】
また、このマスキング部材３０によれば、マスク部３０ａ〜３０ｆが繋がって一体化されていることから、ステップＳ４での取り付けや、ステップＳ６での取り外しを簡略化することもできる。また、マスク部３０ａ〜３０ｆが一体化されていることで、マスク部３０ｆがマスク部３０ａ等と別体である場合に比べ、マスキング部材３０の表面に付着した膜材料粒子を除去する際の手間を軽減できる。従って、マスキング部材３０の再利用を促進することができ、シリンダヘッドの生産性を向上することもできる。
【００３４】
図１に戻り、ステップＳ７に続いて、成膜面の仕上げ加工が行われる（ステップＳ８）。本ステップＳ８では、例えば、エンドミル等を用いた切削加工、または、砥石を用いた平面研削により、成膜面の平滑化や膜厚の調整が行われる。また、この仕上げ加工と平行して、ステップＳ２の機械加工において行わなかった吸気ポート等の機械加工、例えば、上記吸気バルブ等の傘部を着座させるためバルブ着座面の形成が行われる。
【００３５】
ステップＳ８に続いて、仕上げ加工後のシリンダヘッド素材の最終洗浄が行われる（ステップＳ９）。本ステップＳ９では具体的に、図２に示した吸気ポート１２、インジェクタ孔２０や、成膜面に洗浄液が噴射されて、ステップＳ７での仕上げ加工や機械加工により発生した切削屑などの異物が除去される。
【００３６】
ステップＳ９に続いて、シリンダヘッド素材の検査が行われる（ステップＳ１０）。本ステップＳ１０では、例えば、成膜面の検査や、吸気ポートや排気ポートの形状検査が行われる。ステップＳ１０を経ることで、図２に示した内壁構成面１０ａに遮熱膜が成膜されたシリンダヘッドを得ることができる。
【００３７】
なお、上記実施の形態１では、図２に示した吸気ポート１２，１４および排気ポート１６，１８が本発明の「ポート孔」に、マスク部３０ａが本発明の「合わせ面マスク部」に、マスク部３０ｂ〜３０ｅが本発明の「ポート孔マスク部」に、マスク部３０ｆが本発明の「開口間マスク部」に、それぞれ相当している。
また、上記実施の形態１では、図１のステップＳ１〜Ｓ４の一連の工程が本発明の「準備工程」に、図１のステップＳ５の工程が本発明の「取り付け工程」に、図１のステップＳ６の工程が本発明の「成膜工程」に、図１のステップＳ７の工程が本発明の「取り外し工程」に、それぞれ相当している。
【００３８】
［その他のシリンダヘッドの製造方法］
ところで、上記実施の形態１では、図５に示したマスク部３０ｆがマスクする領域として、図２に示した排気ポート１６，１８の開口縁間の距離ＤＥＸ１−ＥＸ２が最短となる狭小領域Ａ１を少なくとも含む領域を例示した。しかし、図２から理解できるように、内壁構成面１０ａには、排気ポート１６，１８の開口に挟まれる領域だけでなく、吸気ポート１２，１４の開口によって挟まれる領域、吸気ポート１２の開口と排気ポート１６の開口によって挟まれる領域、および、吸気ポート１４の開口と排気ポート１８の開口によって挟まれる領域が存在する。従って、ステップＳ５では図８に示すマスキング部材４０を使用することもできる。
【００３９】
図８は、シリンダヘッド素材に取り付けられた状態のマスキング部材の一部を示した図である。図８に示すマスキング部材４０は、互いに隣り合うポートの開口によって挟まれる領域の全てをマスクするように構成されている。具体的にマスキング部材４０は、図５で説明したマスク部３０ａ〜３０ｆに加えて、図２に示した吸気ポート１２，１４の開口によって挟まれる領域をマスクするマスク部３０ｇと、吸気ポート１２の開口と排気ポート１６の開口によって挟まれる領域をマスクするマスク部３０ｈと、吸気ポート１４の開口と排気ポート１８の開口によって挟まれる領域をマスクするマスク部３０ｉと、を備えている。
【００４０】
マスク部３０ｇ〜３０ｉは基本的にマスク部３０ｆと同じである。即ち、マスク部３０ｇはマスク部３０ｂとマスク部３０ｃの両方と段差なく直接的に繋がっており、マスク部３０ｇがマスクする領域には、図２に示した吸気ポート１２，１４の開口縁間の距離ＤＩＮ１−ＩＮ２が最短となる狭小領域Ａ２が含まれる。また、マスク部３０ｈはマスク部３０ｂとマスク部３０ｄの両方と段差なく直接的に繋がっており、マスク部３０ｈがマスクする領域には、図２に示した吸気ポート１２と排気ポート１６の開口縁間の距離ＤＩＮ１−ＥＸ１が最短となる狭小領域Ａ３が含まれる。また、マスク部３０ｉはマスク部３０ｃとマスク部３０ｅの両方と段差なく直接的に繋がっており、マスク部３０ｉがマスクする領域には、図２に示した吸気ポート１４と排気ポート１８の開口縁間の距離ＤＩＮ２−ＥＸ２が最短となる狭小領域Ａ４が含まれる。
【００４１】
また、上記実施の形態１では、吸気ポートと排気ポートが２つずつ形成された燃焼室の内壁構成面の非成膜領域をマスクするマスキング部材について説明した。しかし、これらのポートの数は特に限定されず、例えば、３つずつでもよいし、４つずつでもよいし、更には、吸気ポートが２つで排気ポートが１つの場合のように吸気ポートと排気ポートの数が異なっていてもよい。何れの場合においても、少なくとも３つのポートのうちの互いに隣り合うポートの開口縁間の距離が最短となる狭小領域を考慮し、必要に応じて最終製品であるエンジン燃焼室の遮熱性の確保とのバランスを取り、図５で説明したマスク部３０ｆの如きマスク部の採用の可否を判断した上で、実際に使用するマスキング部材を選定すれば、上記実施の形態１と同様の効果を得ることができる。
【００４２】
例えば、図２に示した４つのポートのうちの互いに隣り合うポートの開口縁間の距離（つまり、距離ＤＩＮ１−ＥＸ１、距離ＤＩＮ１−ＩＮ２、距離ＤＩＮ２−ＥＸ２および距離ＤＥＸ２−ＥＸ２）の最小値に従って、狭小領域Ａ１〜Ａ４を長距離組と短距離組の２組に振り分け、その上で、短距離組に振り分けられた領域のみをマスクするようにマスキング部材を選定することができる。
【００４３】
実施の形態２．
次に、図９乃至図１０を参照して、本発明の実施の形態２について説明する。
なお、本実施の形態に係る製造方法の流れは図１で説明した上記実施の形態１の流れと基本的に同じであることから、重複する説明については省略する。
【００４４】
［シリンダヘッドの製造方法］
本実施の形態に係る製造方法では、図１のステップＳ２のシリンダヘッド素材の機械加工において、シリンダヘッド素材の所定の位置に、グロープラグ一体型の筒内圧センサ（Cylinder Pressure Sensor）を収容するための孔（以下「ＣＰＳ孔」と称す。）が開設される。図９は、ステップＳ２の機械加工の後のシリンダヘッド素材の表面のうちの燃焼室の内壁構成面に相当する領域を模式的に示した図である。図９に示すように、シリンダヘッド素材５０の表面の中央部（より正確には、シリンダヘッド素材５０の表面のうちの燃焼室の内壁構成面５０ａの中央部）には、吸気ポート１２，１４、排気ポート１６，１８およびインジェクタ孔２０に加えて、ＣＰＳ孔２２が形成されている。
【００４５】
本実施の形態に係る製造方法では、図１のステップＳ５のマスキング部材の取り付けの際に、ＣＰＳ孔の開口をマスクするマスク部を備えるマスキング部材が使用される。図１０は、シリンダヘッド素材に取り付けられた状態のマスキング部材の一部を示した図であり、この図には、図４に示したノックピン３２のうちの４つに囲まれた正方形領域が描かれている。図１０に示すように、マスキング部材６０は、マスク部３０ａ〜３０ｅに加えて、図９に示したＣＰＳ孔２２の開口をマスクするマスク部３０ｊを備えている。
【００４６】
マスク部３０ｊは、図８で説明したマスク部３０ｇと基本的に同じである。即ち、マスク部３０ｊはマスク部３０ｂとマスク部３０ｃの両方と段差なく直接的に繋がっている。また、マスク部３０ｊがマスクする領域には、図９に示した吸気ポート１２，１４の開口縁間の距離ＤＩＮ１−ＩＮ２が最短となる狭小領域Ａ２が含まれる。
【００４７】
ここで、図１０に示したマスク部３０ｊがマスクする領域には、図９に示した狭小領域Ａ２と、ＣＰＳ孔２２の開口を含む領域（以下「ＣＰＳ領域」と称す。）Ａ５と、が含まれる。但し、マスキング領域が広くなるほど最終製品であるエンジン燃焼室の遮熱性が低下することから、マスク部３０ｊによってマスクする領域の面積は、これらの領域Ａ２，Ａ５を含んだ必要最小限とすることが望ましい。
【００４８】
図９に示した狭小領域Ａ２，Ａ５の面積は、内壁構成面５０ａの他の領域の面積に比べて小さく、これらの領域Ａ２，Ａ５に遮熱膜を成膜したとしても遮熱膜の密着力が弱い。そのため、ステップＳ７でのマスキング部材の取り外しの際や、ステップＳ８での仕上げ加工の際にこれらの領域Ａ２，Ａ５の遮熱膜が剥がれ易い。この点、図１０で説明したマスキング部材６０によれば、マスク部３０ｊによってこれらの領域Ａ２，Ａ５をマスクすることができる。つまり、成膜したとしても剥がれ易い狭小領域Ａ２，Ａ５の遮熱膜の成膜自体を避けることができる。従って、遮熱膜の剥がれを抑制して、高品質な遮熱膜を得ることができる。
【００４９】
なお、上記実施の形態２では、図９に示したＣＰＳ孔２２が本発明の「部品孔」に相当している。
【００５０】
［その他のシリンダヘッドの製造方法］
ところで、上記実施の形態２では、グロープラグ一体型の筒内圧センサを例として説明したが、筒内圧センサとグロープラグが別々にシリンダヘッドに配設されていてもよい。この場合は、当該シリンダヘッドの表面のうちのエンジン燃焼室の内壁構成面に、筒内圧センサを収容するための孔とグロープラグを収容するための孔とが、互いに隣り合うポート（吸気ポートまたは排気ポート）の開口によって挟まれる領域に形成されることになるので、筒内圧センサ用の孔の開口またはグロープラグ用の孔の開口を含む領域をマスクするマスク部を、当該孔の開口を挟む２つのポートの開口をマスクする２つのマスク部に直接的に繋げたマスキング部材を使用することで、上記実施の形態２と同様の効果を得ることができる。
【００５１】
また、上記実施の形態２では、圧縮自着火式エンジンのシリンダヘッドを例として説明したが、シリンダヘッドが火花点火式エンジンのシリンダヘッドであってもよい。火花点火式エンジンでは、グロープラグの代わりにスパークプラグがシリンダヘッドに配設され、このスパークプラグは通常、燃焼室の内壁構成面の中央部（図９のインジェクタ孔２０の位置）に配設される。しかし、スパークプラグを２つ配設する場合には、上記実施の形態で説明した筒内圧センサのように、２つの吸気ポートの間に形成された孔に当該スパークプラグのうちの１つが収容されることがある。この場合には、スパークプラグ用の孔の開口の周囲をマスクするマスク部を、当該孔の開口を挟む２つのポートの開口をマスクする２つのマスク部に直接的に繋げたマスキング部材を使用することで、上記実施の形態２と同様の効果を得ることができる。
【符号の説明】
【００５２】
１０，５０  シリンダヘッドの鋳造製品（シリンダヘッド素材）
１０ａ，５０ａ  燃焼室の内壁構成面
１０ｂ  シリンダブロック合わせ面
１２，１４  吸気ポート
１６，１８  排気ポート
２０  インジェクタ孔
２２  ＣＰＳ孔
３０，４０，６０  マスキング部材
３０ａ〜３０ｊ  マスク部
３４  ノズル
３６  膜材料粒子
３８  遮熱膜
【図１】
0006288116.tif 000002
【図２】
0006288116.tif 000003
【図３】
0006288116.tif 000004
【図４】
0006288116.tif 000005
【図５】
0006288116.tif 000006
【図６】
0006288116.tif 000007
【図７】
0006288116.tif 000008
【図８】
0006288116.tif 000009
【図９】
0006288116.tif 000010
【図１０】
0006288116.tif 000011